(57)【要約】【課題】電極触媒層のガス拡散性及び排水性の高い膜電極接合体とその製造方法、および、その膜電極接合体を備えた固体高分子形燃料電池を提供する。【解決手段】基材上に、第１の触媒インクを塗布して第１の溶媒を除去することにより、第１の電極触媒層を形成し、第１の電極触媒層形成直後の、細孔径１〜１０μｍの細孔容量が、第１の電極触媒層に含まれる炭素粒子の重量あたり、１ｃｃ以上３ｃｃ以下であって、かつ、細孔径０．０１〜１μｍの細孔容量が、第１の電極触媒層に含まれる炭素粒子の重量あたり、２ｃｃ以上６ｃｃ以下である第１の電極触媒層上に、電解質インクを塗布して第２の溶媒を除去することにより、高分子電解質層を形成し、高分子電解質層上に、第２の触媒インクを塗布して第３の溶媒を除去することにより、第２の電極触媒層を形成する。【選択図】図１
2010080369.tif 000002
【特許請求の範囲】
【請求項１】
高分子電解質層の両面を電極触媒層で狭持した膜電極接合体の製造方法であって、
基材上に、第1の触媒担持粒子と第１の高分子電解質と第１の溶媒とを含む第１の触媒インクを塗布して形成した第１の塗膜中の前記第１の溶媒を除去することにより、第１の電極触媒層を形成し、
前記第１の電極触媒層形成直後の、細孔径１〜１０μｍの細孔容量が、前記第１の電極触媒層に含まれる炭素粒子の重量あたり、１ｃｃ以上３ｃｃ以下であって、かつ、細孔径０．０１〜１μｍの細孔容量が、前記第１の電極触媒層に含まれる炭素粒子の重量あたり、２ｃｃ以上６ｃｃ以下である前記第１の電極触媒層上に、第２の高分子電解質と第２の溶媒とを含む電解質インクを塗布して形成した第２の塗膜中の前記第２の溶媒を除去することにより、高分子電解質層を形成し、
前記高分子電解質層上に、第２の触媒担持粒子と第３の高分子電解質と第３の溶媒とを含む第２の触媒インクを塗布して形成した第３の塗膜中の前記第３の溶媒を除去することにより、第２の電極触媒層を形成することを特徴とする膜電極接合体の製造方法。
【請求項２】
前記第１の高分子電解質と、前記第２の高分子電解質と、前記第３高分子電解質とが同一の材料を含むことを特徴とする請求項１に記載の膜電極接合体の製造方法。
【請求項３】
請求項１または２に記載の製造方法により製造されたことを特徴とする膜電極接合体。
【請求項４】
請求項３に記載の膜電極接合体が一対のガス拡散層で狭持され、さらに、前記一対のガス拡散層は一対のセパレータで狭持されていることを特徴とする固体高分子形燃料電池。
【発明の詳細な説明】
【技術分野】
【０００１】
本発明は、固体高分子形燃料電池に関し、特に、膜電極接合体とその製造方法およびその膜電極接合体を備えてなる固体高分子形燃料電池に関するものである。
【背景技術】
【０００２】
燃料電池は、水素を含有する燃料ガスと酸素を含む酸化剤ガスとを、触媒を含む電極で水の電気分解の逆反応を起こさせ、熱と同時に電気を生み出す発電システムである。この発電システムは、従来の発電方式と比較して高効率で低環境負荷、低騒音などの特徴を有し、将来のクリーンなエネルギー源として注目されている。用いるイオン伝導体の種類によってタイプがいくつかあり、イオン伝導性高分子膜を用いたものは、固体高分子形燃料電池と呼ばれる。
【０００３】
燃料電池の中でも固体高分子形燃料電池は、室温付近で使用可能なことから、車搭載源や家庭据置用電源などへの使用が有望視されており、近年、様々な研究開発が行われている。固体高分子形燃料電池は、膜電極接合体（Ｍｅｍｂｒａｎｃｅ  ａｎｄ  Ｅｌｅｃｔｒｏｌｙｔｅ  Ａｓｓｅｍｂｌｙ；以下、ＭＥＡと称することがある）と呼ばれる高分子電解質の両面に一対の電極触媒層を配置させた接合体を、前記電極の一方に水素を含有する燃料ガスを供給し、前記電極の他方に酸素を含む酸化剤ガスを供給するためのガス流路を形成した一対のセパレータ板で挟持した電池である。ここで、燃料ガスを供給する電極を燃料極、酸化剤を供給する電極を空気極と呼んでいる。これらの電極は、白金系の貴金属などの触媒物質を担持したカーボン粒子と高分子電解質を積層してなる電極触媒層とガス通気性と電子伝導性を兼ね備えたガス拡散層からなる。
【０００４】
このような固体高分子形燃料電池の性能を向上させるために従来から様々な膜電極接合体の製造方法が検討されており、例えば、触媒を含む塗工液をイオン交換膜上に塗布することにより触媒層を形成して電極とし、電極とイオン交換膜をホットプレス等の熱処理により接合して膜電極接合体を作製する方法や、イオン交換膜の他に別途用意した基材フィルム上に触媒層を形成し、その後、触媒層上にイオン交換膜を積層してホットプレスすることにより触媒層をイオン交換膜上に転写する方法、触媒能を有するガス拡散性の電極シートを作製し、該電極シートをイオン交換膜と接合する方法、触媒層をイオン交換膜上に形成したもの（ハーフセル）２組を作製し、それぞれのイオン交換膜側の面を対向させ圧着して膜電極接合体を作製する方法等が知られている。
【０００５】
しかし、これらの方法で製造される接合体は、イオン交換膜と電極触媒層を接合する際に、ホットプレス等の熱圧着により作製されるため、その工程がボトルネックとなってしまい、タクト時間が長くなり、結果として生産効率を低下させてしまう問題があった。また、タクト時間を短くするために高圧力・高温度にする手法もあるが、触媒層を圧密化し拡散性・排水性を損ね、高分子電解質膜を熱劣化させ、イオン導電性及び機械強度を損ねる可能性がある。上述の塗工法の中でも主に採用されている塗工液をガス拡散層上に塗工することにより電極触媒層を形成する方法では、通常、ガス拡散層は多孔質なカーボンペーパー又はカーボンフェルトからなっているため、電極触媒層とイオン交換膜とをホットプレスで接合する際に、ガス拡散層の表面に突き出たカーボン繊維の凹凸部の一部が電極触媒層、更にはイオン交換膜にまで食い込むことでガスリークが生じ易くなり、ＭＥＡの閉回路電圧が低下したり、アノードとカソードが短絡したりする恐れがあった。また、一般的にカーボンペーパー及びカーボンフェルトの表面粗さは触媒層の厚みに比べて大きく、この方法では、例えば、厚さが２０μm以下の薄いイオン交換膜を用いて膜電極接合体を作製することは困難であった。
【０００６】
基材上に第１の電極触媒層を作製し、次に高分子電解質層を作製し、最後に第２の電極触媒層を作製する逐次積層型のＭＥＡは、製造におけるタクト時間が短くなり、生産効率が高くなり、製造コストが低いといった利点を有する。しかし、第１の電極触媒層に対し高分子電解質層が浸透混合する現象が起きてしまい、第１の電極触媒層をカソードに用いた膜電極接合体は、特に高出力下において、ガス拡散性及び排水性が悪くなる現象が起きてしまう問題があった。
【特許文献１】特開２００４−０４７４８９号公報
【特許文献２】特開２００５−２９４１２３号公報
【発明の開示】
【発明が解決しようとする課題】
【０００７】
本発明は、製造効率が高く、第１の電極触媒層に対して高分子電解質層が浸透混合する現象が弱まり、フラッディング現象をなくすことのできる膜電極接合体とその製造方法、および、その膜電極接合体を備え、発電特性の高い固体高分子形燃料電池を提供することを目的とする。
【課題を解決するための手段】
【０００８】
本発明の請求項１に係る発明は、高分子電解質層の両面を電極触媒層で狭持した膜電極接合体の製造方法であって、基材上に、第1の触媒担持粒子と第１の高分子電解質と第１の溶媒とを含む第１の触媒インクを塗布して形成した第１の塗膜中の第１の溶媒を除去することにより、第１の電極触媒層を形成し、第１の電極触媒層形成直後の、細孔径１〜１０μｍの細孔容量が、第１の電極触媒層に含まれる炭素粒子の重量あたり、１ｃｃ以上３ｃｃ以下であって、かつ、細孔径０．０１〜１μｍの細孔容量が、第１の電極触媒層に含まれる炭素粒子の重量あたり、２ｃｃ以上６ｃｃ以下である第１の電極触媒層上に、第２の高分子電解質と第２の溶媒とを含む電解質インクを塗布して形成した第２の塗膜中の第２の溶媒を除去することにより、高分子電解質層を形成し、高分子電解質層上に、第２の触媒担持粒子と第３の高分子電解質と第３の溶媒とを含む第２の触媒インクを塗布して形成した第３の塗膜中の第３の溶媒を除去することにより、第２の電極触媒層を形成することを特徴とする膜電極接合体の製造方法としたものである。
【０００９】
本発明の請求項２に係る発明は、第１の高分子電解質と、第２の高分子電解質と、第３高分子電解質とが同一の材料を含むことを特徴とする請求項１に記載の膜電極接合体の製造方法としたものである。
【００１０】
本発明の請求項３に係る発明は、請求項１または２に記載の製造方法により製造されたことを特徴とする膜電極接合体としたものである。
【００１１】
本発明の請求項４に係る発明は、請求項１乃至３に記載の膜電極接合体が一対のガス拡散層で狭持され、さらに、一対のガス拡散層は一対のセパレータで狭持されていることを特徴とする固体高分子形燃料電池としたものである。
【発明の効果】
【００１２】
本発明の一実施態様によれば、製造工程に於いてボトルネックとなるホットプレス工程を含まないため、生産効率が高く、電極触媒層と高分子電解質層とが良好に密着するため、イオン伝導性が高い膜電極接合体およびその製造方法を提供することができる。また、触媒層を圧密化することがないためガス拡散性及び排水性が優れた、膜電極接合体およびその製造方法を提供することができる。
【００１３】
さらに、本発明の一実施態様によれば、ホットプレス工程を要しないため、ガスリークを発生しにくく、また２０μm以下の薄い高分子電解質層を容易に形成できるため、発電性能を向上させることのできる膜電極接合体およびその製造方法を提供することができる。
【００１４】
また、本発明の一実施態様によれば、異種高分子電解質を用いて作製した膜電極接合体及び、触媒層を高分子電解質層に対して転写し作製した膜電極接合体と比較して、高分子解質層と電極触媒層の接触が向上し、イオン抵抗が減少するという効果を奏する膜電極接合体およびその製造方法を提供することができる。
【００１５】
さらに、本発明の一実施態様によれば、第１の電極触媒層のガス拡散性及び排水性が優れ、使用している触媒の利用率が高い膜電極接合体およびその製造方法を提供することができる。
【００１６】
本発明の一実施態様によれば、製造効率が高く、発電特性が高いという効果を奏する固体高分子形燃料電池を提供することができる。
【発明を実施するための最良の形態】
【００１７】
以下に、本発明の膜電極接合体（ＭＥＡ）及びその製造方法、固体高分子形燃料電池について説明する。なお、本発明は、以下に記載する各実施の形態に限定されうるものではなく、当業者の知識に基づいて設計の変更等の変形を加えることも可能であり、そのような変形が加えられた実施の形態も本発明の範囲に含まれうるものである。
【００１８】
まず、本発明の膜電極接合体の製造方法について述べる。図１に本発明の膜電極接合体（ＭＥＡ）の製造方法の説明図を示した。
【００１９】
本発明の膜電極接合体Ａの製造方法にあっては、第１の触媒担持粒子と第１の高分子電解質と第１の溶媒とを含む第１の触媒インク２´´が用意され、基材Ｓ上に第１の触媒インク２´´が塗布され、第１の塗膜２´が形成される。（図１（ａ））。次に、基材Ｓ上に塗布された第１の触媒インク２´´からなる第１の塗膜２´中の第１の溶媒が除去され、基材Ｓ上に第１の電極触媒層２が形成される（図１（ｂ））。
【００２０】
次に、第２の高分子電解質と第２の溶媒とを含む電解質インク１´´が用意され、第１の電極触媒層２上に電解質インク１´´が塗布され、第２の塗膜１´が形成される（図１（ｃ））。次に、基材Ｓ上に塗布された電解質インク１´´からなる第２の塗膜１´中の第２の溶媒が除去され、第１の電極触媒層２上に高分子電解質層１が形成される（図１（ｄ））。
【００２１】
次に、第２の触媒担持粒子と第３の高分子電解質と第３の溶媒とを含む第２の触媒インク３´´が用意され、高分子電解質層１上に第２の触媒インク３´´が塗布され、第３の塗膜３´が形成される（図１（ｅ））。次に、高分子電解質層１上に塗布された第２の触媒インク３´´からなる第３の塗膜３´中の第３の溶媒が除去され、高分子電解質層１上に第２の電極触媒層３が形成される（図１（ｆ））。
【００２２】
最後に、必要に応じて、第１の電極触媒層２と、高分子電解質層１と、第２の電極触媒層３とからなる膜電極接合体Ａは、基材Ｓから剥離され、本願発明の膜電極接合体Ａは製造される（図１（ｇ））。なお、基材Ｓとして後述するガス拡散層やセパレータを用いた場合には、基材Ｓから膜電極接合体Ａは剥離する必要は無い。
【００２３】
本発明で用いる触媒インクに含まれる触媒物質としては、白金やパラジウム、ルテニウム、イリジウム、ロジウム、オスミウムの白金族元素の他、鉄、鉛、銅、クロム、コバルト、ニッケル、マンガン、バナジウム、モリブデン、ガリウム、アルミニウム、チタン、ジルコニア、タンタルなどの金属又はこれらの合金、またはこれらの酸化物、複酸化物、窒化物、炭化物、炭窒化物等が使用できるが特に限定しない。また、これらの触媒の粒径は、大きすぎると触媒の活性が低下し、小さすぎると触媒の安定性が低下するため、０．５〜２０ｎｍが好ましい。更に好ましくは、１〜５ｎｍが良い。
【００２４】
触媒物質は、導電性を持つ担体に担持させ用いる。導電性をもつ担体は、特に制限されず公知のものが使用できるが。代表的なものとしてはカーボン粒子があり、具体的にはカーボンブラック、アセチレンブラック、ケッチェンブラック、カーボンナノチューブ、フラーレン、固体酸凝集体等の炭素粒子等が挙げられ、この中から一つ以上選べばよい。導電性を持つ粒子の粒径は、小さすぎると電子伝導パスが形成されにくくなり、また大きすぎると触媒層のガス拡散性が低下し、触媒の利用率が低下する為、１０〜１０００ｎｍが好ましい。更に好ましくは、１０〜１００ｎｍが良い。
【００２５】
本発明で用いられる固体高分子電解質は、イオン伝導性を有するものであれば、委細を問わない。プロトン伝導性を持つものとしては、パーフルオロ型のスルホン酸膜、例えば、製品名としてナフィオン（Ｎａｆｉｏｎ、Ｄｕｐｏｎｔ社の登録商標）、フレミオン（旭硝子社の登録商標）、アシプレックス（旭化成社の登録商標）等の高分子電解質を使用できる。また、スルホン化されたＰＥＥＫ（ポリエーテルエーテルケトン）やＰＥＳ（ポリエーテルスルホン）、ＰＩ（ポリイミド）などの炭化水素電解質も使用できる。
【００２６】
触媒インクの分散媒として使用される溶媒は、触媒粒子や高分子電解質を侵食することなく、高分子電解質の流動性の高い状態で溶解または微細ゲルとして分散できるものであれば特に制限はない。しかし、揮発性の液体有機溶媒が少なくとも含まれることが望ましく、特に限定されるものではないが、メタノール、エタノール、１−プロパノ―ル、２−プロパノ―ル、１−ブタノ−ル、２−ブタノ−ル、イソブチルアルコール、ｔｅｒｔ−ブチルアルコール、ペンタノ−ル等のアルコール類、アセトン、メチルエチルケトン、ペンタノン、メチルイソブチルケトン、へプタノン、シクロヘキサノン、メチルシクロヘキサノン、アセトニルアセトン、ジイソブチルケトンなどのケトン系溶剤、テトラヒドロフラン、ジオキサン、ジエチレングリコールジメチルエーテル、アニソール、メトキシトルエン、ジブチルエーテル等のエーテル系溶剤、その他ジメチルホルムアミド、ジメチルアセトアミド、Ｎ−メチルピロリドン、エチレングリコール、ジエチレングリコール、ジアセトンアルコール、１−メトキシ−２−プロパノール等の極性溶剤等が使用される。また、これらの溶剤のうち二種以上を混合させたものも使用できる。
【００２７】
また、溶媒として低級アルコールを用いたものは発火の危険性が高く、このような溶媒を用いる際は水との混合溶媒にするのが好ましい。水の添加量は、高分子電解質が分離して白濁を生じたり、ゲル化したりしない程度であれば特に制限はない。
【００２８】
本発明におけるインクの混合方法としては、攪拌脱泡機や遊星ボールミルをはじめとする公知の方法が挙げられ、特に限定しない。溶媒が触媒により溶存酸素により酸化されることがあるため、インクの分散は不活性ガス下で行うのが好ましいが、特に限定しない。
【００２９】
本発明における触媒インクの混合方法としては、遊星ボールミル、ビーズミル、ホモジナイザをはじめとする公知の方法が挙げられ、特に限定しない。溶媒が触媒により溶存酸素により酸化されるため、インクの分散は不活性ガス下で行うのが好ましいが、大気雰囲気下で混合しても特に構わない。
【００３０】
本発明における触媒インク中の、触媒担持した導電性粒子とプロトン伝導性を有する高分子とを含めた固形分は、全溶媒に対し、５〜４５ｗｔ％が好ましい。この範囲外である場合、インクとしての安定性に欠け、インクの印刷性が悪化する。本発明における触媒インクの粘度は５０〜８００ｍＰａ・ｓ程度が好ましい。固形分と粘度は印刷方法によって調整すればよく、この範囲であればよい。
【００３１】
本発明における触媒インクには、適宜造粘材、分散剤を混ぜても構わない。カーボンの分散剤として好適なのは、スルホン酸基が導入された無定形炭素である、固体酸が代表的に挙げられるが、特に限定しない。
【００３２】
本発明における触媒インクは、脱泡してあることが望ましい。
【００３３】
本発明における触媒インクの塗工方法としては、スプレー法、スクリーン印刷法、ドクターブレード法、グラビア印刷法、ダイコート法、インクジェット法等既存の塗布方法が挙げられるが、特に限定しない。
【００３４】
第１の電極触媒層を塗工する基材としては、金属板、カーボンのモールド、ガラス板、カーボンペーパー、フィルム、樹脂板などを挙げることができる。
【００３５】
金属板、カーボンモールド、ガラス板としては、単体、合金、多孔質体などその状態を問わない。表面に親水処理などの処理が施してあっても構わない。これらの材料に流路を掘るなどしてセパレータとして用いるものに塗工しても構わない。
【００３６】
カーボンペーパーとしては、電気伝導性、ガス拡散性が良好であればその種類を問わない。塗工表面にフッ素樹脂等に分散させたカーボン粒子を塗工するなど、その表面や全体に撥水処理、親水処理などの処理を施してあっても構わない。
【００３７】
フィルムとしては、特に限定しないが、ポリイミド、ポリエチレンテレフタラート（ＰＥＴ）、ポリパルバン酸アラミド、ポリアミド(ナイロン)、ポリサルホン、ポリエーテルサルホン、ポリエーテルサルホン、ポリフェニレンサルファイド、ポリエーテルエーテルケトン、ポリエーテルイミド、ポリアクリレート、ポリエチレンナフタレート等の炭化水素系や、エチレンテトラフルオロエチレン共重合体（ＥＴＦＥ）、テトラフルオロエチレン−ヘキサフルオロプロピレン共重合体（ＦＥＰ）、テトラフルオロパーフルオロアルキルビニルエーテル共重合体（ＰＦＡ）、ポリテトラフルオロエチレン（ＰＴＦＥ）等の耐熱性フッ素系樹脂乃至フィルムを用いることもできる。
【００３８】
基材としては、中心線平均粗さＲａが小さいものが好ましい。具体的には、５μｍ以下が好ましく、より好ましくは１μｍ以下とするのが良い。この理由は、中心線平均粗さが大きいと、触媒層、電解質が平滑に安定に塗工できないためである。
【００３９】
第１の触媒層の乾燥は、残留溶剤が１０ｗｔ％以下まで減少している状態であることが好ましい。この理由は、第１の触媒層の残留溶剤が１０ｗｔ％以上であると、第１の触媒層と電解質が過度に混合してしまうためである。
【００４０】
第１、第２の電極触媒層、及び高分子電解質層の乾燥は、温風乾燥、ＩＲ乾燥等種々挙げられるが、特に限定しない。乾燥温度、乾燥速度は特に限定しないが、高分子電解質の劣化を招かない温度以下であれば良い。例えば高分子電解質として製品名としてナフィオンを用いる場合、１００℃以下が好ましく、選択する高分子電解質により最適な乾燥温度を用いる。
【００４１】
形成される第１の電極触媒層形成直後の、１〜１０μｍの細孔容量が、触媒層に含まれる炭素粒子の重量あたり、１ｃｃ以上３ｃｃ以下であることが好ましい。また、第１の電極触媒層形成直後の、０．０１〜１μｍの細孔容量が、触媒層に含まれる炭素粒子の重量あたり、２ｃｃ以上６ｃｃ以下であることが好ましい。
【００４２】
第１の電極触媒層の形成直後の細孔容量は、第１の触媒インクを塗布した後の乾燥温度、乾燥速度を変化させることにより所望の範囲とすることができる、また、第１の触媒のインクに像鋼材を加えることにより所望の範囲とすることもできる。また、第１の触媒インクの分散条件を変えることにより所望の範囲とすることができる。
【００４３】
本発明で用いられる固体高分子電解質は、高分子電解質層の作製においても、電極触媒層の作製に用いた高分子電解質と同等のものを選ぶことが好ましい。
【００４４】
本発明で用いられる固体高分子電解質溶液の粘度は、１００〜２００ｍＰａが好ましい。その理由は、１００ｍＰａ以下であると第１の触媒層内の細孔に入り込みやすく、過度にガス拡散性が低下するためであり、２００ｍＰａ以上であると高分子電解質の塗工性を欠くためである。
【００４５】
高分子電解質層の乾燥時間は、生産効率を高めるため、短い方が好ましい。具体的には、１０分以下が望ましい。また、第２の電極触媒層と高分子電解質層との過度な混合を防ぐため、第１の電極触媒層の残留溶剤を５ｗｔ％以下まで減少させるのが良い。
【００４６】
第２の触媒インクは、第１の触媒インクと比較して固形分が高い方が好ましい。その理由は、高分子電解質層に溶剤が付着した直後は膨潤し、その溶剤が揮発すると収縮するためである。これにより、電極触媒層及び高分子電解質層自体にマイクロクラックが発生したり、膜電極接合体に、しわが発生したりするためである。そのようなＭＥＡを用いると、供給ガスのリークが発生して、電池特性の劣化を招くなどの問題がある。そのため、高分子電解質層の膨潤、収縮が少ない固形分が高い第２の触媒インクが好ましい。
【００４７】
第２の電極触媒層の乾燥は、湿潤な環境下で乾燥させることが好ましい。急激に第２の電極触媒層を乾燥させてしまうと、第２の電極触媒層上にクラックが発生するためである。
【００４８】
本発明により作成した膜電極接合体は、第１の電極触媒層をアノードに用いるのが好ましい。
【００４９】
次に、本発明の逐次積層型ＭＥＡを用いた固体高分子形燃料電池について説明する。
【００５０】
図２に本発明の固体高分子形燃料電池の分解模式図を示した。本発明の固体高分子形燃料電池であっては、膜電極接合体Ａの第1の電極触媒層２および第２の電極触媒層３と対向して空気極側ガス拡散層４および燃料極側ガス拡散層５が配置される。これによりそれぞれの空気極（カソード）６及び燃料極（アノード）７が構成される。そしてガス流通用のガス流路８を備え、相対する主面に冷却水流通用の冷却水路９を備えた導電性でかつ不透過性の材料よりなる１組のセパレータ１０が配置される。燃料極７側のセパレータ１０のガス流路８からは、酸化剤ガスとして、例えば酸素を含むガスが供給される。そして、燃料ガスの水素と酸素ガスとを触媒の存在下で電極反応させることにより、燃料極７と空気極６の間に起電力を生じることができる。
【００５１】
図２に示した固体高分子形燃料電池は一組のセパレータ１０に固体高分子電解質層１、第１の電極触媒層２および第２の電極触媒層３、空気極側ガス拡散層４および燃料極側ガス拡散層５が挟持された、いわゆる単セル構造の固体高分子形燃料電池であるが、本発明にあっては、セパレータ１０を介して複数のセルを積層して燃料電池とすることができる。
【００５２】
また、ガス拡散層としては、ガス拡散性と導電性とを有する材質のものを用いることができる。具体的にはガス拡散層としてはカーボンクロス、カーボンペーパー、不織布などのポーラスカーボン材を用いることができる。ガス拡散層は基材として用いることもできる。このとき、接合工程後にガス拡散層である基材を剥離する必要は無い。
【００５３】
また、ガス拡散層を基材として用いる場合には、触媒インクを塗布する前に、予め、ガス拡散層上に目処め層を形成させてもよい。目処め層は、触媒インクがガス拡散層の中に染み込むことを防止する層であり、触媒インクの塗布量が少ない場合でも目処め層上に堆積して三相界面を形成する。このような目処め層は、例えばフッ素系樹脂溶液にカーボン粒子を分散させ、フッ素系樹脂の融点以上の温度で焼結させることにより形成することはできる。フッ素系樹脂としては、ポリテトラフルオロエチレン（ＰＴＦＥ）等が利用できる。
【００５４】
また、セパレータとしては、カーボンタイプあるいは金属タイプのもの等を用いることができる。なお、ガス拡散層とセパレータは一体構造となっていても構わない。また、セパレータもしくは電極触媒層が、ガス拡散層の機能を果たす場合にはガス拡散層は省略されていても構わない。
【実施例】
【００５５】
以下、本発明を実施の形態に係る実施例をより詳細に説明するが、本発明はこれらに限定されるものではない。
【００５６】
（触媒インクの作製）
白金担持カーボン触媒と、２０質量％高分子電解質溶液（ナフィオン：登録商標、Ｄｕｐｏｎｔ社製）を溶媒中で混合し、遊星型ボールミルで分散処理を行った。ボールミルのポット、ボールにはジルコニア製のものを用いた。出発原料の組成比を白金担持カーボンと高分子電解質（ナフィオン：商標登録、Ｄｕｐｏｎｔ社製）の質量比で２：１とした触媒インクを調整した。溶媒は水、エタノール、メタノールを体積比で１：１：１とした。また、固形分含有量は１０質量％とした。 
【００５７】
（基材）
ポリテトラフルオロエチレンフィルムを下地基材として用いた。
【００５８】
プレート上にポリテトラフルオロエチレンフィルム基材を固定し、刃と基材との隙間を１２５μｍに設定したドクターブレードによりポリテトラフルオロエチレンフィルム基材上に触媒インクを塗布し、５０℃５分で乾燥させ第１の電極触媒層を作製した。サーモクエスト・イタリア社製水銀圧入ポロシメータＰａｓｃａｌ１４０＋２４０にて細孔容量を測定した。細孔径の１〜１０μｍの細孔容量は触媒層に含まれる炭素粒子の重量あたり１．５ｃｃ／ｇであった。また、細孔径０．０１〜１μｍの細孔容量が、触媒層に含まれる炭素粒子の重量あたり、３ｃｃ／ｇであった。
【００５９】
プレート上にポリテトラフルオロエチレンフィルム基材を固定し、刃と基材との隙間を２８７μｍに設定したドクターブレードによりポリテトラフルオロエチレンフィルム基材上に高分子電解質溶液を塗布し、乾燥させ高分子電解質層を作製した。
【００６０】
プレート上に高分子電解質層と第１の電極触媒層が形成されたポリテトラフルオロエチレンフィルム基材を固定し、刃と基材の隙間を２８７μｍに設定したドクターブレードにより触媒インクを塗布し、乾燥させることで第２の電極触媒層を作製した。
【００６１】
（比較例）
次に、比較例について説明する。なお、基材及び触媒インクについては、実施例と同一のものを使用した。
【００６２】
プレート上にポリテトラフルオロエチレンフィルム基材を固定し、刃と基材との隙間を１２５μｍに設定したドクターブレードによりポリテトラフルオロエチレンフィルム基材上に触媒インクを塗布し、９０℃１．５分で乾燥させ第１の電極触媒層を作製した。サーモクエスト・イタリア社製水銀圧入ポロシメータＰａｓｃａｌ１４０＋２４０にて細孔容量を測定した。細孔径の１〜１０μｍの細孔容量は触媒層に含まれる炭素粒子の重量あたり３．５ｃｃ／ｇであった。また、細孔径０．０１〜１μｍの細孔容量が、触媒層に含まれる炭素粒子の重量あたり、４．１ｃｃ／ｇであった。
【００６３】
プレート上にポリテトラフルオロエチレンフィルム基材を固定し、刃と基材との隙間を２８７μｍに設定したドクターブレードによりポリテトラフルオロエチレンフィルム基材上に高分子電解質溶液を塗布し、乾燥させ高分子電解質層を作製した。
【００６４】
プレート上に高分子電解質層と第１の電極触媒層が形成されたポリテトラフルオロエチレンフィルム基材を固定し、刃と基材の隙間を２８７μｍに設定したドクターブレードにより触媒インクを塗布し、乾燥させることで第２の電極触媒層を作製した。
【００６５】
上記のようにして作製した実施例及び比較例の膜電極接合体を、第１の触媒層をアノードに用い、それぞれ電流電圧測定をおこなった。セル温度８０℃水素流量２００ｍｌ／ｍｉｎ、酸素流量１００ｍｌ／ｍｉｎ、加湿条件はアノードカソードともに８０℃（フル加湿）で測定した。このとき、フラッディングが始まるときの電圧は、実施例が０．４５Ｖであったのに対し、比較例は０．５５Ｖであった。
【００６６】
実施例で得られた膜電極接合体の第１の電極触媒層の断面の顕微鏡写真を図３に示した。また、比較例で得られた膜電極接合体の第１の電極触媒層の断面の顕微鏡写真を図４に示した。実施例の膜電極接合体の第１の電極触媒層における細孔分布状態と、比較例の膜電極接合体の第１の電極触媒層における細孔分布状態との違いが確認された。
【００６７】
本実施例のように、本発明は、第１の電極触媒層をアノードに用いることにより、ガス拡散性及び排水性の高い膜電極接合体を、高い製造効率で作製することができる。
【産業上の利用可能性】
【００６８】
本発明は、電気自動車、携帯電話、自動販売機、水中ロボット、潜水艦、宇宙船、水中航走体、水中基地用電源等に用いる固体高分子形燃料電池に利用できる。
【図面の簡単な説明】
【００６９】
【図１】本発明の膜電極接合体（ＭＥＡ）の製造方法の説明図である。
【図２】本発明の固体高分子形燃料電池の分解模式図である。
【図３】実施例で得られた膜電極接合体の第１の電極触媒層の断面の顕微鏡写真である。
【図４】比較例で得られた膜電極接合体の第１の電極触媒層の断面の顕微鏡写真である。
【符号の説明】
【００７０】
１        高分子電解質層
１´´    電解質インク
１´      第２の塗膜
２        第１の電極触媒層
２´´    第１の触媒インク
２´      第１の塗膜
３        第２の電極触媒層
３´´    第２の触媒インク
３´      第３の塗膜
Ａ        膜電極接合体
Ｓ        基材
４        空気極側ガス拡散層
５        燃料極側ガス拡散層
６        空気極（カソード）
７        燃料極（アノード）
８        ガス流路
９        冷却水路
１０      セパレータ
【図１】
2010080369.tif 000003
【図２】
2010080369.tif 000004
【図３】
2010080369.tif 000005
【図４】
2010080369.tif 000006